ПОДДАЮЩИЙСЯ СВАРКЕ ВЫСОКОПРОЧНЫЙ AL-MG СПЛАВ

1. Продукт из алюминиевого сплава с высокой прочностью, превосходной коррозионной стойкостью и свариваемостью, имеющий следующий состав, мас.%:
Mg от 3,5 до 6,0
Mn от 0,4 до 1,2
Fe<0,5
Si<0,5
Cu<0,15
Zr<0,5
Cr<0,3
Ti от 0,03 до 0,2
Sc<0,5
Zn<1,7
Li<0,5
Ag<0,4,
необязательно, один или более из следующих образующих дисперсоиды элементов, выбранных из группы, состоящей из эрбия, иттрия, гафния, ванадия, каждый <0,5 мас.%, и примеси или случайные элементы, каждый <0,05, в целом <0,15, а остальное составляет алюминий.
2. Продукт из алюминиевого сплава по п.1, в котором содержание Ti составляет в диапазоне от 0,03 до 0,12 мас.%, а предпочтительно от 0,05 до 0,1 мас.%.
3. Продукт из алюминиевого сплава по п.1, в котором содержание Cr составляет в диапазоне от 0,03 до 0,12 мас.%, а предпочтительно от 0,05 до 0,1 мас.%.
4. Продукт из алюминиевого сплава по п.2, в котором содержание Cr составляет в диапазоне от 0,03 до 0,12 мас.%, а предпочтительно от 0,05 до 0,1 мас.%.
5. Продукт из алюминиевого сплава по п.1, в котором содержание Zr составляет в диапазоне от 0,05 до 0,25 мас.%.
6. Продукт из алюминиевого сплава по п.1, в котором Mn составляет в диапазоне от 0,6 до 1,0 мас.%, а предпочтительно от 0,65 до 0,9 мас.%.
7. Продукт из алюминиевого сплава по п.2, в котором Mn составляет в диапазоне от 0,6 до 1,0 мас.%, а предпочтительно от 0,65 до 0,9 мас.%.
8. Продукт из алюминиевого сплава по п.3, в котором Mn составляет в диапазоне от 0,6 до 1,0 мас.%, а предпочтительно от 0,65 до 0,9 мас.%.
9. Продукт из алюминиевого сплава по п.4, в котором Mn составляет в диапазоне от 0,6 до 1,0 мас.%, а предпочтительно от 0,65 до 0,9 мас.%.
10. Продукт из алюминиевого сплава по п.5, в котором Mn составляет в диапазоне от 0,6 до 1,0 мас.%, а предпочтительно от 0,65 до 0,9 мас.%.
11. Продукт из алюминиевого сплава по п.1, в котором суммарное количество Cr и Zr составляет в диапазоне от 0,06 до 0,25.
12. Продукт из алюминиевого сплава по п.1, в котором суммарное содержание Cr и Ti составляет в диапазоне от 0,06 до 0,22.
13. Продукт из алюминиевого сплава по п.1, в котором сумма Zr и Ti составляет в диапазоне от 0,06 до 0,25.
14. Продукт из алюминиевого сплава по п.1, в котором суммарное количество Cr и Ti и Zr составляет в диапазоне от 0,09 до 0,36.
15. Продукт из алюминиевого сплава по любому из пп.1-14, в котором Sc составляет в диапазоне от 0 до 0,3 мас.%, а предпочтительно от 0,1 до 0,3 мас.%.
16. Продукт из алюминиевого сплава по любому из пп.1-14, в котором Zn составляет в диапазоне от 0 до 0,9 мас.%, предпочтительно от 0 до 0,65 мас.%, более предпочтительно от 0,2 до 0,65 мас.%, а еще более предпочтительно от 0,35 до 0,6 мас.%.
17. Продукт из алюминиевого сплава по п.15, в котором Zn составляет в диапазоне от 0 до 0,9 мас.%, предпочтительно от 0 до 0,65 мас.%, более предпочтительно от 0,2 до 0,65 мас.%, а еще более предпочтительно - от 0,35 до 0,6 мас.%.
18. Продукт из алюминиевого сплава по п.1, в котором содержание Zn на уровне примеси.
19. Продукт из алюминиевого сплава по п.1, причем этот продукт из алюминиевого сплава, по существу, свободен от Zn.
20. Продукт из алюминиевого сплава по любому из пп.1-14, 17-19, в котором Mg составляет в диапазоне от 3,6 до 5,6 мас.%, предпочтительно в диапазоне от 3,6 до 4,4 мас.%, более предпочтительно в диапазоне от 3,8 до 4,3 мас.%.
21. Продукт из алюминиевого сплава по п.15, в котором Mg составляет в диапазоне от 3,6 до 5,6 мас.%, предпочтительно в диапазоне от 3,6 до 4,4 мас.%, более предпочтительно в диапазоне от 3,8 до 4,3 мас.%.
22. Продукт из алюминиевого сплава по п.16, в котором Mg составляет в диапазоне от 3,6 до 5,6 мас.%, предпочтительно в диапазоне от 3,6 до 4,4 мас.%, более предпочтительно в диапазоне от 3,8 до 4,3 мас.%.
23. Продукт из алюминиевого сплава по п.1, в котором Mg составляет в диапазоне от 5,0 до 5,6 мас.%.
24. Продукт из алюминиевого сплава по п.1, причем этот продукт находится в виде катаного продукта, листа, плиты, поковки, экструдированного продукта, сварного продукта или продукта, полученного пластической деформацией.
25. Продукт из алюминиевого сплава по п.1, причем этот продукт находится в виде листа, плиты, поковки, экструдированного продукта, сварного продукта или продукта, полученного пластической деформацией, в качестве детали летательного аппарата, судна, железнодорожного или дорожного транспортного средства.
26. Продукт из алюминиевого сплава по п.1, причем этот продукт имеет толщину в диапазоне от 15 до 150 мм в наиболее толстом месте своего поперечного сечения.
27. Продукт из алюминиевого сплава по п.25, причем этот продукт представляет собой экструдированный продукт.
28. Продукт из алюминиевого сплава по п.1, причем этот продукт находится в виде продукта-плиты с толщиной в диапазоне от 0,6 до 80 мм.
29. Продукт из алюминиевого сплава по п.1, причем этот продукт представляет собой лист фюзеляжа, толстую плиту для подвергаемых механической обработке деталей, поковку или тонкую плиту для стрингеров.